(57)【要約】【課題】ユーザの操作によってもずれない粘着力を有するとともに、タッチパネルを粘着層残渣などにより汚染しない操作キーを提供することを目的とする。【解決手段】操作キー１は、タッチパネルを介してユーザの操作に基づいてアプリケーションの動作を制御する情報端末に適用され、タッチパネルに取り付けられ、ユーザによる情報端末の操作が可能である。操作キー１は、ユーザの操作が行われ、該操作によって可動するボタン１０と、ボタン１０の下方に設けられ、タッチパネルに粘着する粘着層４０と、を有し、粘着層４０は、シリコーンゴム組成物の電子線架橋体である。【選択図】図１
2018190162.tif 000002
【特許請求の範囲】
【請求項１】
タッチパネルを介してユーザの操作に基づいてアプリケーションの動作を制御する情報端末に適用され、前記タッチパネルに取り付けられ、ユーザによる前記情報端末の操作が可能な操作キーであって、
ユーザの操作が行われ、該操作によって可動する可動部と、
前記可動部の下方に設けられ、前記タッチパネルに粘着する粘着層と、
を有し、
前記粘着層は、シリコーンゴム組成物の電子線架橋体であることを特徴とする操作キー。
【請求項２】
前記可動部が、前記タッチパネルと前記粘着層との接触面に対して平行な方向のせん断応力を受ける構成となっていることを特徴とする請求項１記載の操作キー。
【請求項３】
前記粘着層の前記タッチパネルに対する引張りせん断接着強さが１Ｎ／ｃｍ2以上であることを特徴とする請求項１または請求項２記載の操作キー。
【請求項４】
前記タッチパネルに粘着する粘着層の表面は、平均表面粗度が０．１２μｍ以下であることを特徴とする請求項１から請求項３までのいずれか１項記載の操作キー。
【請求項５】
前記粘着層の厚さが５０μｍ〜２００μｍであることを特徴とする請求項１から請求項４までのいずれか１項記載の操作キー。
【請求項６】
前記可動部において、ユーザに接触され、かつ、前記タッチパネルと前記粘着層との接触面に平行な表面に夜光処理が施されていることを特徴とする請求項１から請求項５までのいずれか１項記載の操作キー。
【請求項７】
前記情報端末は、ＮＦＣリーダ又はＮＦＣライタを搭載し、近距離無線通信が可能な情報端末であって、
前記操作キーは、前記ＮＦＣリーダ又はＮＦＣライタとの間で所定の情報を授受するＮＦＣタグを有することを特徴とする請求項１から請求項６までのいずれか１項記載の操作キー。
【発明の詳細な説明】
【技術分野】
【０００１】
この発明は、情報端末のタッチパネルに着脱可能な操作キーに関する。
【背景技術】
【０００２】
近年、スマートフォンやタブレット端末等の情報端末が広く普及しており、これら情報端末用の様々なアプリケーションが知られている。
例えば、アプリケーションによるゲームにおいては、タッチパネルに表示される操作キー（疑似操作キー）が広く採用されており、ユーザは、この疑似操作キーを用いてゲーム操作を実施する。しかしながら、疑似操作キーでは、ダイレクトな操作感に欠けるため、ユーザによっては物足りなさを感じることが指摘されていた。 
【０００３】
これの対処として、例えば特許文献１には、タッチパネルに取り付け可能な物理的な操作キーが開示されている。この操作キーは、主に導電素子とアタッチメントベースを備え、アタッチメントベースのタッチパネルとの接触面に設けられた粘着層を介してタッチパネルに取り付け可能となっている。このように、操作キーをタッチパネル上に取り付けることによって、ユーザはダイレクトな操作感を得ることができる。一方、操作キーが不要な場合はタッチパネルから取り外すことができるため、使い勝手も考慮されている。
【先行技術文献】
【特許文献】
【０００４】
【特許文献１】特表２０１３−５２２７５２号公報
【発明の概要】
【発明が解決しようとする課題】
【０００５】
しかしながら、特許文献１のような操作キーでは、ユーザのキー操作に伴う応力によって、操作キーがずれてしまうことが懸念される。一方で、粘着層の粘着力を強くするとタッチパネル上での粘着層残渣が多くなり、操作キーを取り外した後のタッチパネルの操作等に支障をきたすおそれがある。
【０００６】
本発明は、このような問題に対処するためになされたもので、ユーザの操作によってもずれない粘着力を有するとともに、タッチパネルを粘着層残渣などにより汚染しない操作キーを提供することを目的とする。
【課題を解決するための手段】
【０００７】
本発明の操作キーは、タッチパネルを介してユーザの操作に基づいてアプリケーションの動作を制御する情報端末に適用され、上記タッチパネルに取り付けられ、ユーザによる上記情報端末の操作が可能であって、ユーザの操作が行われ、該操作によって可動する可動部と、上記可動部の下方に設けられ、上記タッチパネルに粘着する粘着層と、を有し、上記粘着層は、シリコーンゴム組成物の電子線架橋体であることを特徴とする。
【０００８】
上記可動部が、上記タッチパネルと上記粘着層との接触面に対して平行な方向のせん断応力を受ける構成となっていることを特徴とする。また、上記粘着層の上記タッチパネルに対する引張りせん断接着強さが１Ｎ／ｃｍ2以上であることを特徴とする。
【０００９】
また、上記タッチパネルに粘着する粘着層の表面は、平均表面粗度が０．１２μｍ以下であることを特徴とする。また、上記粘着層の厚さが５０μｍ〜２００μｍであることを特徴とする。
【００１０】
また、上記可動部において、ユーザに接触され、かつ、上記タッチパネルと上記粘着層との接触面と平行な表面に夜光処理が施されていることを特徴とする。また、上記情報端末は、ＮＦＣリーダ又はＮＦＣライタを搭載し、近距離無線通信が可能な情報端末であって、上記操作キーは、上記ＮＦＣリーダ又はＮＦＣライタとの間で所定の情報を授受するＮＦＣタグを有することを特徴とする。
【発明の効果】
【００１１】
本発明は、タッチパネルを介してユーザの操作に基づいてアプリケーションの動作を制御する情報端末に着脱可能な操作キーにおいて、タッチパネルに粘着する粘着層をシリコーン組成物の電子線架橋体としたため、ユーザのキー操作によってもずれない適切な粘着力が得られるとともに、優れた耐汚染性を得ることができる。
【００１２】
ユーザの操作が行われる可動部が、タッチパネルと粘着層との接触面に対して平行な方向のせん断応力を受ける構成となっているため、特に、接触面に対して平行な方向に操作キーがずれることが懸念されるが、粘着層のタッチパネルに対する引張りせん断接着強さが１Ｎ／ｃｍ2以上であるため、操作時に操作キーがタッチパネル上でずれることを抑制することができる。
【００１３】
タッチパネルに粘着する粘着層の表面は、平均表面粗度が０．１２μｍ以下であるため、粘着層とタッチパネルとの間で好適な粘着力が生じる。また、粘着層の厚さが５０μｍ〜２００μｍであるため、タッチパネルの操作感度を確保しつつ、キー操作において適度なクッション性を付与することができ、ユーザの操作感を向上させることができる。
【００１４】
また、可動部の表面に夜光処理が施されているため、ユーザは暗闇下においても可動部（操作キー）を視認することができる。特に、夜光処理は、可動部において、ユーザに接触され、かつタッチパネルと粘着層との接触面と平行な表面に施されているため、当該表面にかかる応力が、平行な接触面に分散され、夜光処理が長期に亘って持続される。
【図面の簡単な説明】
【００１５】
【図１】本発明の操作キーの一例を示す斜視図、及び縦断面図である。
【図２】操作キーの他の例を示す縦断面図である。
【図３】クリーニングパッドの縦断面図である。
【発明を実施するための形態】
【００１６】
本発明の操作キーの構成について、図１に基づいて説明する。図１（ａ）は操作キーの斜視図であり、図１（ｂ）は操作キーの正面断面図である。図１に示すように、操作キー１は、ボタン１０と、ハウジング２０と、ボタン１０に接着される基材３０と、粘着層４０とを有する略円柱状の操作キーである。本発明の操作キー１は、粘着層４０を介して情報端末のタッチパネルに着脱可能となっている。
【００１７】
図１において、ボタン１０は、円盤状に形成され、ユーザによって操作される部材として機能する。ボタン１０は、導電性を有する金属製（例えばアルミニウム製）のボタン基材１１から構成されている。ボタン基材１１は、ユーザによって操作される操作面から窪んだ形状の凹部１１ａと、操作面と対向する面から窪んだ形状の凹部１１ｂとを有する。凹部１１ａには、凹部１１ａの底面から順に、フェライトシート１４、ＮＦＣ（Ｎｅａｒ  Ｆｉｅｌｄ  Ｃｏｍｍｕｎｉｃａｔｉｏｎ）タグ１３、夜光塗料１２が積層されている。
【００１８】
一方、ボタン１０の凹部１１ｂには、操作キー１の軸方向に伸びた基材３０の一方の端部３１がはめ込まれている。端部３１は、凹部１１ｂの形状に沿うように、半径方向に広がって形成されている。また、ボタン基材１１と端部３１との接触面には、接着部材５０が設けられている。接着部材５０は、周知の導電性の接着剤や両面接着テープによって構成される。
【００１９】
ハウジング２０は、中心軸部分にハウジング内外を貫通する開口部２１を有している。開口部２１の周囲にはハウジングの軸方向内側に張り出した爪部２２が設けられている。基材３０は、この開口部２１を通ってハウジング２０内に保持される。図１（ｂ）に示すように、基材３０の他方の端部３２は、開口部２１及び爪部２２の下方に配置される。
【００２０】
ハウジング２０の底面側は、基材フィルム７０によって覆われており、さらに、基材フィルム７０のハウジング２０と反対側の面は、粘着層４０によって覆われている。ハウジング２０と基材フィルム７０の間の空間には、基材３０の端部３２と付勢手段としての環状スプリング６０が設けられている。環状スプリング６０は、円周外側から爪部２２と端部３２を包囲するように配置され、爪部２２と端部３２を中心軸方向に付勢している。かかる構成とすることで、ボタン１０が中心軸に沿って保持される一方、ユーザの操作によってボタン１０に力が加わることで、端部３２がタッチパネルの接触面と平行な方向にスライド（可動）する。つまり、ボタン１０は、タッチパネルと粘着層との接触面に対して平行な方向のせん断応力を受ける構成となっており、「可動部」として機能する。なお、開口部２１の開口部の大きさは、ボタン１０の可動域に合わせて適宜設定される。
【００２１】
本発明の操作キー１は、基材３０の端部３２がタッチパネル上に表示される疑似操作キーと連携するように、例えば静電容量の変化が検知されるように、疑似操作キーの上に取り付けられる。そして、ユーザのボタン１０の操作（方向の指示操作や回転操作等）に対応する端部３２の動作が、静電容量の変化として情報端末に検知されることで、操作キー１を介して、ゲームアプリケーション等の操作が可能となる。これにより、ユーザはダイレクトな操作感を得ることができる。
【００２２】
以下には、操作キー１のボタン１０について説明する。上記の操作キー１では、ボタン１０にＮＦＣタグ１３が内蔵されている。ＮＦＣタグは、例えば、近傍（例えば数ｍ）に存在している情報端末とのＮＦＣ通信（近距離無線通信）を実行するＮＦＣ通信部や、所定の情報が記憶された記憶部等を含む。
【００２３】
近年、近距離無線通信（ＮＦＣ）を行なうため、多くの情報端末にＮＦＣリーダやＮＦＣライタが備えられている。そのような情報端末にＮＦＣタグが内蔵された操作キーを取り付けると、操作キーと情報端末との情報の授受が可能となる。例えば、ＮＦＣタグ１３に、所定のゲームアプリケーションを起動させることを設定した場合には、操作キー１を情報端末に取り付けるだけで、自動的に所定のゲームアプリケーションが起動される。これにより、ユーザの利便性の向上を図ることができる。
【００２４】
また、フェライトシート１４は、磁気シールド用の磁気性シートであり、例えば、Ｎｉ−Ｚｎ系や、Ｍｎ−Ｚｎ系、Ｍｇ−Ｚｎ系等のフェライトシートを用いることができる。ＮＦＣタグ１３と金属製のボタン基材１１との間にフェライトシート１４を設けることで、ＮＦＣタグ１３と情報端末とのＮＦＣ通信への悪影響（ノイズ等）を抑制することができる。
【００２５】
夜光塗料１２は、暗闇で発行する蓄光性塗料である。色は特に限定されず、例えば、赤色、青色、黄色などの夜光塗料を用いることができる。夜光塗料１２は、ＮＦＣタグ１３の上から周知の方法によって塗布される。夜光塗料が塗布されることで、ユーザは、夜間等の暗闇下でもボタン１０の位置を視認することができ、暗闇下でもゲームアプリケーションを行うことができる。なお、夜光塗料１２は、ボタン１０の表面、つまりユーザによって操作される操作面となるため、操作性が確保されるよう適宜表面加工が施されるとよい。
【００２６】
ボタン１０についての他の態様を、図２に基づき説明する。図２の操作キー１におけるボタン１０は、非金属製（例えば、合成樹脂）のボタン基材１１から構成されている。ボタン基材１１は、ユーザによって操作される操作面から窪んだ形状の凹部１１ａと、操作面と対向する面から窪んだ形状の凹部１１ｂとを有する。この形態では、凹部１１ａの底面から順に、ＮＦＣタグ１３、夜光ステッカー１５が積層されている。なお、他の構成部材は、図１の構成と同様である。
【００２７】
この形態においても、ボタン１０は、ＮＦＣタグ１３を備えているため、操作キー１と情報端末とのＮＦＣ通信が可能となっている。また、この形態では、ボタン基材１１が非金属製の材質から構成されており、ＮＦＣ通信への悪影響が小さいため、フェライトシートは設けられていない。
【００２８】
また、凹部１１ａには、夜光処理として、夜光塗料１２の代わりに夜光ステッカー１５が設けられている。夜光ステッカー１５は、ＮＦＣタグ１３の上面に貼付けられる。この形態においても、ユーザは暗闇下でゲームアプリケーションを行うことができる。
【００２９】
なお、ボタン部１０は、ユーザの操作が行われ、該操作によって可動する構成であればよく、図１〜図２の形態に限られない。また、ボタン部１０の形状も円盤状に限らず、例えば十字状の形状であってもよい。
【００３０】
ここで、図１〜図２のいずれの形態においても、本発明の操作キー１は、粘着層４０を介して情報端末等のタッチパネルに着脱可能となっている。粘着層４０は、タッチパネルに粘着される部分であり、基材フィルム７０に積層されて構成されている。
【００３１】
基材フィルム７０は、ポリエステル、ポリアミド、ポリオレフィン、ポリカーボネート、アクリル系樹脂およびフッ素樹脂等からなるフィルムである。中でもポリエステルフィルムは寸法安定性および経済性等の点で好ましい。ポリエステルフィルムとしては、ポリエチレンテレフタレートフィルム、ポリエチレンナフタレートフィルム、ポリブチレンテレフタレートフィルム等が挙げられるが、この中でも特に、入手し易さの観点からポリエチレンテレフタレートフィルムが好ましい。
【００３２】
これらの基材フィルム７０は、易接着処理やコロナ処理、プラズマ処理、プライマー処理等の表面処理を施すことにより、またはこれら表面処理能を有する表面薄層を設けることにより、粘着層４０との接着をより一層強くすることができる。なお、上記基材フィルムの厚さは、特に限定されないが、取扱い性の点では５〜５００μｍが好ましい。また、操作キー１を介したタッチパネルの操作感度の点では、１０〜２００μｍがより好ましく、２５μｍ〜１５０μｍがさらに好ましい。
【００３３】
以下においては、粘着層４０について説明する。
【００３４】
粘着層４０は、シリコーンゴム組成物の電子線架橋体から構成されている。粘着層４０において、タッチパネルに粘着する表面は、平均表面粗度（Ｒａ）が０．１２μｍ以下となっている。このように粘着層の表面が平滑に形成されることによって、平滑面同士が接触した場合に生じる粘着力（タック力）を効率的に利用することができる。その結果、平滑面であるタッチパネルに操作キー１を圧着すると、粘着剤無しでも操作キー１を強固に貼り付けられる。また、粘着層４０の表面の平均表面粗度（Ｒａ）は０．１０μｍ以下がより好ましく、０．０８μｍ以下がさらに好ましい。
【００３５】
粘着層４０に使用するシリコーンゴム組成物は、平均単位式：ＲaＳｉＯ(4-a)/2で表されるオルガノポリシロキサンからなるものである。上式中、Ｒは置換または非置換の一価炭化水素基であり、例えば、メチル基、エチル基、プロピル基等のアルキル基、ビニル基、アリル基、ブテニル基等のアルケニル基、フェニル基、トリル基、キシリル基等のアリール基が挙げられ、好ましくはメチル基、ビニル基である。また、上式中、ａは１．９〜２．１の範囲内の数である。シリコーンゴム成分は、上記の平均単位式で表されるが、これを構成する具体的なシロキサン単位としては、例えば、Ｒ3ＳｉＯ1/2単位、Ｒ2（ＨＯ）ＳｉＯ1/2単位、Ｒ2ＳｉＯ2/2単位、ＲＳｉＯ3/2単位およびＳｉＯ4/2単位が挙げられる。
【００３６】
シリコーンゴム成分の主成分は、Ｒ2ＳｉＯ2/2単位とＲ3ＳｉＯ1/2単位もしくはＲ2（ＨＯ）ＳｉＯ1/2単位を必須とする直鎖状の重合体であり、場合により少量のＲＳｉＯ3/2単位および／またはＲ3ＳｉＯ1/2単位を含有して、一部分岐構造を有することができる。また、シリコーンゴム成分の一部としてＲ3ＳｉＯ1/2単位およびＳｉＯ4/2単位からなる樹脂状の重合体を配合することができる。このようにシリコーンゴム成分は、二種以上の重合体の混合物であってもよい。
【００３７】
一般にシリコーンゴム組成物は、上記のシリコーンゴム成分に補強剤や加工助剤等の添加物を配合したものである。本発明では、操作キーを通してタッチパネルを視認しやすい観点および繰り返し着脱を可能にする耐久性の観点から、透明性が高く引き裂き強度に優れるものを使用することが好ましく、この場合、粒子径の細かいシリカを配合したシリコーンゴム組成物を用いるのが好ましい。
【００３８】
粘着層４０には、共架橋剤を配合できる。共架橋剤は基材フィルムとなるポリエステルフィルムとの接着強度を高めることができる。共架橋剤としては、（メタ）アクリル酸誘導体およびアリル誘導体等が例示されるが、中でも不飽和結合を２個以上、特に３個以上有する誘導体が好ましい。これらの化合物は、ゴムの共架橋剤として広く使用されており、多価アルコールと（メタ）アクリル酸のエステル、多価カルボン酸のアリルエステル、トリアリルイソシアヌレート、トリアリルシアヌレート等が挙げられる。
【００３９】
上記多価アルコールと（メタ）アクリル酸とのエステルは、２個以上のアルコール性水酸基を有する多価アルコールのアルコール性水酸基２個以上を（メタ）アクリル酸でエステル化したエステル化合物である。具体的には、例えばエチレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、ネオペンチルグリコールジ（メタ）アクリレート、２，２’−ビス［４−（メタ）アクリロキシジエトキシフェニル］プロパン、グリセリンジ（メタ）アクリレート、グリセリントリ（メタ）アクリレート、トリメチロールプロパントリ（メタ）アクリレート、ペンタエリスリトールジ（メタ）アクリレート、ペンタエリスリトールトリ（メタ）アクリレート、ペンタエリスリトールテトラ（メタ）アクリレート、テトラメチロールメタンジ（メタ）アクリレート、テトラメチロールメタントリ（メタ）アクリレート、テトラメチロールテトラ（メタ）アクリレート、ダイマージオールジ（メタ）アクリレート等が挙げられ、特に３個以上の（メタ）アクリロイル基を含む化合物が好ましい。なお、上記の化合物は、アクリル酸およびメタクリル酸のそれぞれの単独エステル化合物を例示したが、アクリル酸とメタクリル酸の混合エステルの形であってもよい。また、多価カルボン酸のアリルエステルとしては、フタル酸ジアリレート、トリメリット酸ジアリレート、ピロメリット酸テトラアリレート等が挙げられる。
【００４０】
上記共架橋剤は、いずれか一種を単独で用いてもよく、二種以上を併用してもよい。なお、この発明に用いられる共架橋剤は上記の例示化合物に限定されるものではない。上記共架橋剤の配合量は、シリコーンゴム組成物全体に対して、０．２〜２０質量％が好ましく、０．５〜１０質量％がより好ましい。
【００４１】
本発明における粘着層は、上記シリコーンゴム組成物を電子線により架橋して得られる。上記シリコーンゴム組成物に電子線を照射すると、ポリジメチルシロキサンのメチル基から水素が引き抜かれ、同様にメチル基から水素が引き抜かれた隣接するシリコーン化合物との間で、架橋反応が起こると考えられている。従って、電子線による架橋方法では、シリコーン化合物にラジカル発生のための過酸化物等や架橋用触媒等の添加剤を配合する必要がない。このため、これらの添加物の残渣による被着体に対する汚染が抑制され、架橋用触媒等を配合した後のポットライフを考慮する必要もなく、短時間で効率的に架橋が完了するため生産性が高くなる等のメリットがある。
【００４２】
電子線架橋法は照射装置（ＥＢ照射装置）の入手しやすさから好適である。ＥＢ照射装置における電子線照射量としては、５０〜５００ｋＧｙ、好ましくは１００〜４００ｋＧｙの範囲である。電子線照射量を５０ｋＧｙ以上とすることにより、シリコーンゴム組成物の架橋反応を促進でき、再剥離する際に被着体に対する糊残りを低減し、リペアー性を向上させることができる。一方、電子線照射量を５００ｋＧｙ以下にすることにより、架橋反応の過度の進行による粘着力の低下を抑制することができる。架橋された粘着層の硬度（ＨＭＴ１１５）は、０．０５〜２．０Ｎ／ｍｍ2が好ましく、操作キーの操作性の点から０．１〜１．０Ｎ／ｍｍ2が好ましい。
【００４３】
また、電子線架橋法以外の架橋法を用いて、上記シリコーンゴム組成物を架橋させてもよい。例えば、紫外線やγ線などの活性線を照射して架橋させてもよい。また、上記シリコーンゴム組成物に過酸化物等の架橋剤や白金等の触媒を配合し、加熱処理によって架橋させてもよい。
【００４４】
粘着層４０の厚さは、取扱い性の点では２５〜３００μｍが好ましく、操作キー１を介したタッチパネルの操作感度、及びキー操作のクッション性の点から、５０〜２００μｍがより好ましい。
【００４５】
また、粘着層４０のヒステリシスロスηｉｔは、３０〜９０％であり、５０〜８０％がより好ましい。ヒステリシスロスηｉｔが３０％未満だと、タッチパネルに対する引張りせん断接着強さが低下する。ヒステリシスロスηｉｔが９０％を超えると、タッチパネルに対する粘着力が低下する。なお、ヒステリシスロスηｉｔ及び硬度ＨＭＴ１１５は、超微小硬度計を用いて、以下の方法で測定される。
【００４６】
（１）試料調整
試料は約１ｃｍ角に切り取り、１ｍｍ以上のガラス板上に測定面の反対面を基材レスタイプのアクリル系両面粘着剤（厚さ２５μｍ）やシアノアクリレート系などの接着剤にて固定する。固定後、カバーフィルムを剥離して測定する。
（２）測定機器
測定機器は、島津製作所製  ダイナミック超微小硬度計  ＤＵＨ−２１１を用いる。
（３）測定条件
測定条件は以下の通りである。
（ｉ）設定
試験モード    負荷−除荷試験
使用圧子      １１５度三角錐圧子
圧子弾性率：１．１４０Ｅ＋００６Ｎ／ｍｍ2
圧子ポアソン比：０．０７
軟質試料測定  あり
（ｉｉ）条件
試験力        ０．５０ｍＮ
負荷速度      ０．０１５０ｍＮ／秒
負荷保持時間  ２秒
除荷保持時間  ５秒
【００４７】
粘着層４０において、０．１２μｍ以下である平均表面粗度（Ｒａ）の形成手段は特に限定されないが、具体的には、粘着層の表面に平均表面粗度（Ｒａ）が０．１２μｍ以下のカバーフィルムを積層し、架橋処理の前または後に上記カバーフィルムを剥離することによって形成することができる。
例えば、本発明の粘着層４０は、上述したシリコーンゴム組成物をトルエン等の芳香族炭化水素系の溶剤に溶解あるいは分散させて、必要に応じて共架橋剤を添加して塗工液を調製し、塗工法で基材フィルム上に塗布した後に、粘着層の表面にカバーフィルムを積層し、上記条件で電子線架橋処理をして得られる。そして、電子線架橋処理終了後に、基材フィルム、粘着層、及びカバーフィルムからなる粘着フィルムが得られる。
【００４８】
上記塗工法としては、各種の塗布方法、例えば、リバースコート法、グラビアコート法、ロッドコート法、バーコート法、マイヤーバーコート法、ダイコート法、スプレーコート法等を用いることができる。
【００４９】
上記カバーフィルムは、平均表面粗度（Ｒａ）が０．１２μｍ以下であれば、その種類や厚み等は特に限定されない。好ましいものとしては、ポリエステル系、ポリオレフィン系、ポリアクリル系、ポリアミド系等が例示される。また、厚みは１０〜２００μｍが好ましい。
【００５０】
電子線架橋処理終了後の粘着フィルムは、用途に応じた寸法にスリットまたは／およびカットされて使用される。本実施形態において、粘着フィルムは、操作キー１の大きさに合わせて（例えばハウジング２０の外径に沿って）カットされる。そして、ハウジング２０の底面に粘着フィルムを基材フィルム側から取り付けることで、操作キー１が得られる。
【００５１】
操作キー１を情報端末のタッチパネルに取り付ける際には、粘着フィルムのカバーフィルムを粘着層表面から剥離して使用する。一方、取り付けた操作キー１を取り外した後には、粘着層４０の汚染を抑制するべく、操作キー１は専用の保持ケース（図示しない）に収納されるとよい。
【００５２】
本発明において粘着層４０の表面は、平滑に形成されていることから、タッチパネルに対して強固な粘着力を発揮する。しかし、操作キー１を長期に亘って使用することで、粘着層４０に塵や埃等が付着し粘着力が低下することが考えられる。そこで、粘着層４０の表面を洗浄するためのクリーニングパッドを操作キー１の付属品として設けるとよい。なお、ユーザの利便性の面から、クリーニングパッドも上記保持ケースに収納されることが好ましい。
【００５３】
クリーニングパッド８０について、図３に基づき説明する。クリーニングパッド８０は、クリーニング層８１、接着層８２、夜光塗料８３、接着層８４が積層されて構成されている。クリーニング層８１は、粘着層４０に付着した塵や埃等を除去可能な構成であって、例えば両面テープ等により構成されている。また、クリーニング層８１は、粘着層４０の表面にクリーニング層８１の残渣が残存しない材質であることが好ましい。
接着層８２は、クリーニング層８１と夜光塗料８３とを接着するためのものであって、例えば周知の接着剤が用いられる。夜光塗料８３は、上述の夜光塗料１２と同様にして、構成される。クリーニングパッド８０は、夜光処理が施されているため、ユーザは、暗闇下でもクリーニングパッド８０を視認できる。さらに、接着層８４は保持ケースと接着可能になっており、これによりクリーニングパッド８０は、操作キー１とともに上記保持ケースに収納することができる。
【実施例】
【００５４】
実施例１
（１）粘着層形成用塗工液の調製
市販のシリコーンゴム組成物（ゴム硬度：３０度）を１００℃で混練し、厚み３ｍｍのゴムシートを成形した。この未加硫のゴムシートを切断して１ｃｍ角の細片とし、この細片をトルエンに対する重量比率が２３％となるように秤量し、トルエンと共に真空脱泡装置付き攪拌機に投入し、大気圧下で１５時間攪拌して上記細片をトルエンに溶解した後、該溶液にトリメチロールプロパントリメタクリレートを、シリコーンゴム組成物１００部に対して２部となるように添加した。均一に攪拌後、さらに真空下で２０分間攪拌、脱泡し、塗工液とした。
【００５５】
（２）粘着層の形成と、カバーフィルムの貼着
上記塗工液をロールコーターに供給し、片面にコロナ放電処理が施されたポリエチレンテレフタレートフィルム（厚さ５０μｍ）のコロナ処理面に、乾燥後の厚みが１００μｍとなるように塗布し、続いてオーブンに導入して８０℃で乾燥した。基材フィルム上に未架橋のシリコーン粘着層が片面に形成された積層体が得られた。
この粘着層の表面にポリエチレンテレフタレートフィルムからなるカバーフィルム（平均表面粗度（Ｒａ）：０．０５μｍ、厚み：７５μｍ）を積層した。
【００５６】
（３）電子線照射
基材フィルム、粘着層、及びカバーフィルムが積層された粘着フィルムを電子線照射装置に導入し、カバーフィルム側から２００ＫＶ、１５０ｋＧｙのエネルギーで電子線を照射した。続いて、カバーフィルム側から、２００ＫＶ、１５０ｋＧｙのエネルギーで電子線を照射し、架橋された粘着層を有する粘着フィルムを得た。
【００５７】
（４）評価
（ｉ）平均表面粗度（Ｒａ）
小坂研究所製ＳＥ２００型表面粗さ計を用い、縦倍率：１０００、横倍率：２０、カットオフ：０．０８ｍｍ、測定長：８ｍｍ、測定速度：０．１ｍｍ／分の条件で、上記粘着フィルムからカバーフィルムを剥離して、粘着層の平均表面粗度を測定した。
粘着層表面の平均表面粗度（Ｒａ）は０．０５μｍであった。
【００５８】
（ｉｉ）粘着層の硬度、ヒステリシスロス
島津製作所製の超微小硬度計ＤＵＨ−２１１を用い、上述の測定方法に従って、架橋後の粘着層の硬度（ＨＭＴ１１５）、及びヒステリシスロスηｉｔを測定した。
粘着層の硬度ＨＭＴ１１５は、０．５Ｎ／ｍｍ2であった。また、粘着層のヒステリシスロスηｉｔは、７０％であった。
【００５９】
（ｉｉｉ）引張りせん断強さ
上記粘着フィルムからカバーフィルムを剥離して、粘着層をタッチパネル用ガラスフィルムに取り付け、ＪＩＳ  Ｋ６８５０に準じて、引張りせん断強さを測定した。
引張りせん断強さは、５Ｎ／ｃｍ2であり、粘着層とタッチパネルとの優れた粘着性が示された。
【００６０】
（ｉｖ）粘着層残渣性
操作キーをタッチパネルから取り外した後に、タッチパネル面の粘着層残渣の有無を目視で観察した。タッチパネル面が清浄である場合を○、粘着層が残っている場合を×とした。
結果は、粘着層残渣性は〇であり、良好な結果となった。
【００６１】
（ｖ）操作時における評価
スマートフォンのタッチパネルに操作キーを取り付け、操作キーを介してゲームアプリケーションを実施した場合において、操作キーの位置にずれが生じるか否かを評価した。
結果は、操作キーがずれることなく、ゲームアプリケーションを実施できた。
【産業上の利用可能性】
【００６２】
本発明の操作キーは、情報端末のタッチパネルへの粘着力に優れているとともに、粘着層残渣が見られないので、情報端末のゲームアプリケーション等における物理的な操作キーとして利用できる。
【符号の説明】
【００６３】
１    操作キー
１０  ボタン（可動部）
１１  ボタン基材
１２  夜光塗料
１３  ＮＦＣタグ
１４  フェライトシート
１５  夜光ステッカー
２０  ハウジング
２１  開口部
２２  爪部
３０  基材
３１  端部
３２  端部
４０  粘着層
５０  接着部材
６０  環状スプリング
７０  基材フィルム
８０  クリーニングパッド
８１  クリーニング層
８２  接着層
８３  夜光塗料
８４  接着層
【図１】
2018190162.tif 000003
【図２】
2018190162.tif 000004
【図３】
2018190162.tif 000005